"10マイクロメートル~200マイクロメートルのメジアン粒子直径を有する粒子Iの集団を含む粉体組成物であって、前記粒子Iのそれぞれがa50°C~110°Cの融点を有する脂肪化合物の被覆、およびbシクロプロペン化合物分子もしくはシクロプロペン化合物分子の一部分を分子封入剤の分子内に封入して含む1種以上の複合体を含む1以上の内部粒子IIを含む、粉体組成物。前記粒子Iの集団が10マイクロメートル~100マイクロメートルのメジアン粒子直径を有する、請求項1に記載の粉体組成物。前記脂肪化合物が70°C~90°Cの融点を有する、請求項1に記載の粉体組成物。前記脂肪化合物が水素化大豆油もしくは水素化綿実油もしくはポリエチレンホモポリマーワックスを含む、請求項1に記載の粉体組成物。前記脂肪化合物の量が、前記粉体組成物の重量を基準にして50重量~99重量である、請求項1に記載の粉体組成物。前記粒子Iの集団が10マイクロメートル~100マイクロメートルのメジアン粒子直径を有し;前記脂肪化合物が70°C~90°Cの融点を有し;並びに前記脂肪化合物の量が前記粉体組成物の重量を基準にして50重量~99重量である、請求項1に記載の粉体組成物。前記粉体組成物が1種以上の分散剤をさらに含む、請求項1に記載の粉体組成物。前記粉体組成物が1種以上のポリマーをさらに含む、請求項1に記載の粉体組成物。水性媒体と、10マイクロメートル~200マイクロメートルのメジアン粒子直径を有する粒子Iの集団とを含むスラリーであって、前記粒子Iのそれぞれがa50°C~110°Cの融点を有する脂肪化合物の被覆、およびbシクロプロペン化合物分子もしくはシクロプロペン化合物分子の一部分を分子封入剤の分子内に封入して含む1種以上の複合体を含む1以上の内部粒子IIを含む、スラリー。植物もしくは植物の部分をスラリーと接触させることを含み、前記スラリーが水性媒体と、10マイクロメートル~200マイクロメートルのメジアン粒子直径を有する粒子Iの集団とを含み、前記粒子Iのそれぞれがa50°C~110°Cの融点を有する脂肪化合物の被覆、およびbシクロプロペン化合物分子もしくはシクロプロペン化合物分子の一部分を分子封入剤の分子内に封入して含む1種以上の複合体を含む1以上の内部粒子IIを含む、植物もしくは植物の部分を処理する方法。1種以上のシクロプロペン化合物を含み、水と混合されたときにシクロプロペン化合物の放出を遅らせるが、シクロプロペン化合物の放出を全体的に妨げない粉体組成物を提供することが望まれる。本発明の第1の形態においては、10マイクロメートル~200マイクロメートルのメジアン粒子直径を有する粒子Iの集団collectionを含む粉体組成物であって、前記粒子Iのそれぞれがa50°C~110°Cの融点を有する脂肪化合物の被覆、およびbシクロプロペン化合物分子もしくはシクロプロペン化合物分子の一部分を分子封入剤の分子内に封入して含む1種以上の複合体を含む1以上の内部粒子IIを含む、粉体組成物が提供される。本発明の第2の形態においては、水性媒体および本発明の第1の形態において上述した粒子Iの集団を含むスラリーが提供される。本発明の第3の形態においては、本発明の第2の形態において上述したスラリーと植物もしくは植物の部分とを接触させることを含む、植物もしくは植物の部分を処理する方法が提供される。本明細書において使用される場合、脂肪基は少なくとも8炭素原子長さである炭素原子の鎖を少なくとも1つ含む化学基である。脂肪化合物は脂肪基を含む化合物である。本明細書において使用される場合、水性媒体は25°Cで液体であり、かつ水性媒体の重量を基準にして75重量以上の水を含む組成物である。水性媒体に溶解している成分は水性媒体の部分であるとみなされるが、水性媒体中に溶解してしない物質は水性媒体の部分であるとはみなされない。成分の個々の分子が液体全体に分布しており、かつ液体の分子と緊密に接触している場合には、その成分は液体中に溶解している。本明細書において使用される場合、何らかの比率がX以上:1であると称される場合には、その比率はY:1YはX以上であるを意味する。同様に、何らかの比率がR以下:1であると称される場合には、その比率はS:1SはR以下であるを意味する。本明細書において使用される場合、固体粒子のアスペクト比はその粒子の最も短い寸法に対するその粒子の最も長い寸法の比率である。粒子の最も長い寸法は粒子の質量中心を通り、かつその粒子の表面上にその端点のそれぞれを有する最も長い可能なラインセグメントセグメントLの長さである。その粒子の最も短い寸法は、粒子の質量中心を通り、その粒子の表面上にその端点のそれぞれを有し、かつセグメントLに対して垂直である最も短い可能なラインセグメントセグメントSの長さである。アスペクト比はセグメントSの長さに対するセグメントLの長さの比率である。本明細書において使用される場合、粒子の寸法はその粒子のセグメントLおよびその粒子のセグメントSの長さの平均である。その粒子が球状である場合には、この定義は通常の意味での直径を与えることに留意されたい。本明細書において使用される場合、粉体の特性があるメジアン値を有するとして記載される場合には、粉体粒子の全体積の半分がそのメジアン値より大きい値を有する特性を有する粒子からなり、粉体粒子の全体積の半分がそのメジアン値より小さい値を有する特性を有する粒子からなるであろうことが意図される。本発明の実施は1種以上のシクロプロペン化合物の使用を伴う。本明細書において使用される場合、シクロプロペン化合物は下記式:式中、各R1、R2、R3およびR4は独立して、Hおよび式:-Ln-Zの化学基からなる群から選択され;nは0~12の整数であるを有するあらゆる化合物である。各Lは2価の基である。好適なL基には、例えば、H、B、C、N、O、P、S、Siまたはこれらの混合から選択される1種以上の原子を含む基が挙げられる。L基内の原子は互いに、単結合、二重結合、三重結合またはこれらの混合によって連結されうる。各L基は線状、分岐、環式、またはこれらの組み合わせであることができる。いずれか1つのR基すなわち、R1、R2、R3およびR4のいずれか1つにおいては、ヘテロ原子すなわち、HでもCでもない原子の総数は0~6である。独立して、いずれか1つのR基においては、非水素原子の総数が50以下である。各Zは1価の基である。各Zは独立に、水素、ハロ、シアノ、ニトロ、ニトロソ、アジド、クロラートchlorate、ブロマートbromate、ヨーダートiodate、イソシアナト、イソシアニド、イソチオシアナト、ペンタフルオロチオおよび化学基GGは3~14員環系であるからなる群から選択される。R1、R2、R3およびR4基は、独立に、好適な基から選択される。R1、R2、R3およびR4の1以上として使用するのに好適な基には、例えば、脂肪族基、脂肪族-オキシ基、アルキルホスホナト基、環式脂肪族基、シクロアルキルスルホニル基、シクロアルキルアミノ基、複素環式基、アリール基、ヘテロアリール基、ハロゲン、シリル基、他の基、並びにこの混合および組み合わせがある。R1、R2、R3およびR4の1以上として使用するのに好適な基は置換されていても良いし、置換されていなくても良い。好適なR1、R2、R3およびR4基には、例えば、脂肪族基がある。いくつかの好適な脂肪族基には、例えば、アルキル、アルケニルおよびアルキニル基が挙げられる。好適な脂肪族基は線状、分岐、環式もしくはこの組み合わせであることができる。独立して、好適な脂肪族基は置換されていても良いし、置換されていなくても良い。本明細書において使用される場合、対象の化学基の1以上の水素原子が置換基で置き換えられている場合には、その対象の化学基は置換されていると称される。また、好適なR1、R2、R3およびR4基には、例えば、介在するオキシ基、アミノ基、カルボニル基またはスルホニル基を介してシクロプロペン化合物に結合される置換および非置換のヘテロサイクリル基があり;そのようなR1、R2、R3およびR4基の例には、ヘテロサイクリルオキシ、ヘテロサイクリルカルボニル、ジヘテロサイクリルアミノおよびジヘテロサイクリルアミノスルホニルがある。また、好適なR1、R2、R3およびR4基には、例えば、介在するオキシ基、アミノ基、カルボニル基、スルホニル基、チオアルキル基またはアミノスルホニル基を介してシクロプロペン化合物に結合される置換および非置換の複素環式基があり;そのようなR1、R2、R3およびR4基の例には、ジへテロアリールアミノ、ヘテロアリールチオアルキル、およびジへテロアリールアミノスルホニルがある。また、好適なR1、R2、R3およびR4基には、例えば、水素、フルオロ、クロロ、ブロモ、ヨード、シアノ、ニトロ、ニトロソ、アジド、クロラト、ブロマト、ヨーダト、イソシアナト、イソシアニド、イソチオシアナト、ペンタフルオロチオ;アセトキシ、カルボエトキシ、シアナト、ニトラト、ニトリト、ペルクロラト、アレニル、ブチルメルカプト、ジエチルホスホナト、ジメチルフェニルシリル、イソキノリル、メルカプト、ナフチル、フェノキシ、フェニル、ピペリジノ、ピリジル、キノリル、トリエチルシリル、トリメチルシリル;およびこれらの置換類似体がある。本明細書において使用される場合、化学基Gは3~14員環系である。化学基Gとして好適な環系は置換されていても、または非置換であってもよく;それらは、芳香族例えば、フェニルおよびナフチルなどであっても、または脂肪族例えば、不飽和脂肪族、部分飽和脂肪族、または飽和脂肪族であってもよく;かつ、それらは炭素環式であっても、または複素環式であってもよい。複素環式G基においては、いくつかの好適なヘテロ原子は、例えば、窒素、硫黄、酸素およびこれらの組み合わせである。化学基Gとして好適な環系は単環式、二環式、三環式、多環式、スピロまたは縮合であってよく;二環式、三環式または縮合である好適な化学基G環系においては、1つの化学基Gにおける様々な環がすべて同じ種類であり得るか、または2以上の種類のもの例えば、芳香族環が脂肪族環と縮合されうるであり得る。好ましい実施形態においては、R1、R2、R3およびR4の1以上が水素またはC1-C10アルキルである。より好ましいのは、R1、R2、R3およびR4のそれぞれが水素またはC1-C8アルキルである実施形態である。より好ましいのは、R1、R2、R3およびR4のそれぞれが水素またはC1-C4アルキルである実施形態である。より好ましいのは、R1、R2、R3およびR4のそれぞれが水素またはメチルである実施形態である。より好ましいのは、R1がC1-C4アルキルであり、かつR2、R3およびR4のそれぞれが水素である実施形態である。最も好ましいのは、R1がメチルであり、かつR2、R3およびR4のそれぞれが水素である実施形態であり、このシクロプロペン化合物は本明細書において1-MCPと称される。好ましいのは1気圧で50°C以下;より好ましいのは25°C以下;より好ましいのは15°C以下の沸点を有するシクロプロペン化合物が使用される実施形態である。独立に、好ましくは1気圧で-100°C以上;より好ましくは-50°C以上;より好ましくは-25°C以上;より好ましくは0°C以上の沸点を有するシクロプロペン化合物が使用される実施形態である。本発明の組成物は、少なくとも1種の分子封入剤molecularencapsulatingagentを含む。好ましい実施形態においては、少なくとも1種の分子封入剤は1以上のシクロプロペン化合物もしくは1以上のシクロプロペン化合物の一部分を封入する。分子封入剤の分子に封入されたシクロプロペン化合物分子もしくはシクロプロペン化合物分子の一部分を含む複合体は、本明細書においてはシクロプロペン化合物複合体と称される。好ましい実施形態においては、包接複合体である少なくとも1種のシクロプロペン化合物複合体が存在する。このような包接複合体においては、分子封入剤は空洞を形成し、シクロプロペン化合物もしくはシクロプロペン化合物の一部分がその空洞内に配置される。好ましくは、そのような包接複合体においては、分子封入剤の空洞の内側は実質的に無極性もしくは疎水性またはその両方であり、かつシクロプロペン化合物またはその空洞内に配置されるシクロプロペン化合物の一部分も実質的に無極性もしくは疎水性またはその両方である。本発明は何らかの特定の理論またはメカニズムに限定されるものではないが、そのような無極性シクロプロペン化合物複合体においては、ファンデルワールス力もしくは疎水性相互作用、またはその両方はシクロプロペン化合物分子またはその部分が分子封入剤の空洞内にとどまるようにすると考えられる。分子封入剤の量はシクロプロペン化合物のモル数に対する分子封入剤のモル数の比率によって有用に特徴づけられうる。好ましい実施形態においては、シクロプロペン化合物のモル数に対する分子封入剤のモル数の比率は0.1以上;より好ましくは0.2以上;より好ましくは0.5以上;より好ましくは0.9以上である。独立して、好ましい実施形態においては、シクロプロペン化合物のモル数に対する分子封入剤のモル数の比率は10以下;より好ましくは5以下;より好ましくは2以下;より好ましくは1.5以下である。好適な分子封入剤には、例えば、有機および無機分子封入剤が挙げられる。好ましいのは有機分子封入剤であり、有機分子封入剤には、例えば、置換シクロデキストリン、非置換シクロデキストリン、およびクラウンエーテルが挙げられる。好適な無機分子封入剤には、例えば、ゼオライトが挙げられる。好適な分子封入剤の混合物も好適である。好ましい実施形態においては、封入剤はアルファ-シクロデキストリン、ベータ-シクロデキストリン、ガンマ-シクロデキストリン、またはこの混合物である。本発明のより好ましい実施形態においては、アルファ-シクロデキストリンが使用される。本発明の粉体組成物を製造する好ましい方法は、シクロプロペン化合物複合体を含む粉体本明細書においては複合体粉体と称されるを製造する工程を含む。複合体粉体は脂肪化合物を含まないか、そうでなくて、何らかの脂肪化合物が存在する場合には、全ての脂肪化合物の量は複合体粉体の重量を基準にして1重量未満である。通常、複合体粉体の各粒子は、シクロプロペン化合物の分子が封入される分子封入剤の多くの分子を含む。複合体粉体は1種以上のアジュバントも含むことができ、アジュバントには、例えば、1種以上の単糖もしくは二糖化合物、1種以上の金属錯化剤、またはその組み合わせが挙げられる。好ましい複合体粉体は10マイクロメートル以下;より好ましくは7マイクロメートル以下;より好ましくは5マイクロメートル以下のメジアン粒子直径を有する。独立して、好ましい複合体粉体は0.1マイクロメートル以上;または0.3マイクロメートル以上のメジアン粒子直径を有する。メジアン粒子直径は、例えば、堀場製作所またはマルバーンMalvernインスツルメンツにより製造される計器のような市販の計器を用いて光回折によって測定されうる。好ましい複合体粉体は5以下:1、より好ましくは3以下:1、より好ましくは2以下:1のメジアンアスペクト比を有する。望ましくなく高いメジアンアスペクト比を有する複合体粉体が得られる場合には、例えば、ミリングのような機械的手段を使用してメジアンアスペクト比を望ましい値まで低減させるのが好ましい。本発明は50°C~110°Cの融点を有する脂肪化合物の使用を伴う。脂肪化合物が1つより多い融点を有する場合には、本明細書においてはその脂肪化合物の融点は、全溶融発熱の10以上を占める最も低い融点であるとみなされる。融点および溶融発熱は示差走査熱量測定DSCを用いて観察されうる。脂肪化合物には、例えば、脂肪酸、脂肪炭化水素、脂肪油およびワックス、その修飾体、並びにその混合物が挙げられる。好適な修飾には、得られる化合物が依然として脂肪化合物の定義を満たす限りにおいて、脂肪化合物の組成を変える化学反応をはじめとするあらゆるプロセスが挙げられる。修飾には、例えば、水素化、エステル化、エステル交換、脱エステル化、重合、官能基の結合、およびこの組み合わせが挙げられる。脂肪酸は式:R-COOH式中、R基は脂肪基を含むを有する。脂肪炭化水素は炭素と水素原子のみを含む脂肪化合物である。脂肪油およびワックスは1以上のエステル基、ヒドロキシル基、アルデヒド基、ケトン基またはこの組み合わせを含む脂肪化合物である。好ましい脂肪化合物には、16以上の炭素原子を有する少なくとも1つの脂肪基を含む。より好ましいのは、18以上の炭素原子を有する少なくとも1つの脂肪基を含む脂肪化合物である。好ましい脂肪化合物には、脂肪酸、トリグリセリド、ポリオレフィンワックスおよびこの混合物が挙げられる。トリグリセリドは3つの脂肪酸でのグリセロールのトリエステルである。脂肪酸の中では、好ましい脂肪酸はペンダントヒドロキシル基を有しない。炭素-炭素二重結合を含むオイルが水素化される場合には、水素化処理の程度が水素化されたオイルの融点を決定しうる。水素化されたオイルが本発明において使用される場合には、水素化の程度はその水素化されたオイルの融点を、本発明において使用するのに好適な以下で論じられる融点範囲内にするように決定されるであろうことが意図される。好ましいトリグリセリドは水素化大豆油および水素化綿実油である。ポリオレフィンワックスはエチレン、プロピレンもしくはその混合物の重合単位を有するポリマーである。好ましいポリオレフィンワックスは、エチレン、プロピレンもしくはその混合物以外の重合単位を有しないポリマーである。より好ましいのはポリエチレンホモポリマーワックスである。モノマーの種類とは無関係に、好ましいポリオレフィンワックスは200以上の数平均分子量を有し、より好ましいのは400以上である。独立して、好ましいポリオレフィンワックスは2,000以下、1,000以下、または750以下の数平均分子量を有する。好ましい脂肪化合物はトリグリセリド、ポリオレフィンワックスおよびこの混合物である。本発明において有用な脂肪化合物は50°C~110°Cの融点を有する。融点が低すぎる場合には、粉体組成物は粘着性となるであろうし、その粉体は適切に流動しないであろうことが考えられる。融点が高すぎる場合には、シクロプロペン化合物複合体が溶融脂肪化合物と混合されるときに、温度がシクロプロペン化合物の有意な分解を生じさせるのに充分高い場合があることが考えられる。好ましい脂肪化合物は55°C以上、より好ましくは65°C以上、より好ましくは70°C以上の融点を有する。独立して、好ましい脂肪化合物は100°C以下、より好ましくは90°C以下の融点を有する。脂肪化合物を評価する別の方法は融点の開始onset温度である。開始温度の決定のために、融点遷移についてDSCによって得られる発熱曲線熱フロー対温度が観察される。ベースラインが決定され、元の熱フロー曲線からベースラインを引くことにより補正熱フロー曲線が計算される。開始温度は補正曲線上の熱フロー値が0.1HFMAXに等しい最も低い温度である。好ましい脂肪化合物は45°C以上の開始温度を有し、より好ましくは55°C以上である。本発明の粉体組成物においては、個々の粉体粒子内で、シクロプロペン化合物複合体を含む内部粒子II上に脂肪化合物が被覆を形成する。本発明の粉体組成物を製造する好ましい方法は溶融脂肪化合物と複合体粉体とを混合することを伴う。この混合物は次いで何らかの方法によって個々の粉体粒子に分けられうる。溶融混合物を粉体粒子に変える好ましい方法は噴霧冷却である。噴霧冷却は溶融混合物の液滴を形成し、この液滴を空気中に分散させることを伴うプロセスであり、この液滴が重力のせいで落下するにつれて、それらは冷えて固体粉体粒子を形成する。この空気は静止していてもよく、または上方向流を生じさせていてもよい。この液滴は溶融混合物がスプレーヘッドもしくはノズルを通過することにより、または溶融混合物を遠心力によって回転ディスクの縁から飛ばすことによって形成されうる。本発明の粉体粒子を製造する別の方法は非水性噴霧乾燥である。この方法においては、水以外の溶媒を使用して、脂肪化合物が溶解され、複合体粉体が分散され、そして得られる混合物が噴霧乾燥される。上記方法のいずれかによって本発明の粉体粒子が形成される場合には、複合体粉体粒子はそのままであり、本発明の粉体粒子のそれぞれの中の内部粒子IIとなると考えられる。本発明の粉体粒子Iにおいては、各粉体粒子Iの外側表面はほとんどもしくは完全に脂肪化合物からなると考えられる。粉体粒子Iのほとんどもしくは全てについて、それぞれの粉体粒子Iが複合体粉体すなわち、粉体粒子IIの1以上の粒子を含むことが意図される。本発明の好ましい粉体組成物は1種以上の分散剤を含む。分散剤は固体粒子を液体媒体中に懸濁させるのを助ける化合物である。典型的な分散剤はポリマーまたはオリゴマーである。分散剤は、粉体粒子Iを形成するプロセス中に、液体形態の脂肪化合物すなわち、溶融もしくは溶解した脂肪化合物全体に粉体粒子IIを分布させるのを助けるであろうことが考えられる。分散剤の好ましい量は、本発明の粉体組成物の重量を基準にして、0.05重量以上、より好ましくは0.1重量以上、より好ましくは0.2重量以上である。独立して、好ましい量は、本発明の粉体組成物の重量を基準にして5重量以下、または2重量以下である。本発明のいくつかの粉体組成物は、50°C~110°Cの融点を有する脂肪化合物に加えて、1種以上の追加のポリマーを含む。このような追加のポリマーは50°C~110°Cの融点を有する脂肪化合物ほどの品質であってもよいし、このような品質でなくてもよい。好ましい追加のポリマーは、50°C~110°Cの融点を有する脂肪化合物が溶融状態にある間に、この脂肪化合物と混和性である。ある好ましい実施形態においては、50°C~110°Cの融点を有する脂肪化合物は1種以上の水素化トリグリセリドおよび追加のポリマーを含む。このような実施形態においては、好ましいポリマーはオレフィンモノマーと1種以上の非オレフィンモノマーとのコポリマーである。好ましい非オレフィンモノマーは不飽和カルボン酸および脂肪族カルボン酸のビニルエステルである。好ましい追加のポリマーは、比較的高い分子量を有する。分子量はASTMD1238を用いた、190°Cで2.16kgでのメルトフローレートによって判断されうる。好ましい追加のポリマーは1g以上/10分、より好ましくは3g以上/10分のメルトフローレートを有する。独立して、好ましい追加のポリマーは、20g以下/10分、または10g以下/10分のメルトフローレートを有する。本発明の粉体組成物中の脂肪化合物の量は、粉体組成物の重量を基準にして、好ましくは40重量以上、より好ましくは50重量以上である。独立して、本発明の粉体組成物中の脂肪化合物の量は、粉体組成物の重量を基準にして、好ましくは99重量以下、より好ましくは95重量以下である。本発明の粉体組成物を特徴付ける有用な方法の1つはメジアン粒子直径であり、これは10~200マイクロメートルである。メジアン粒子直径は好ましくは150マイクロメートル以下、より好ましくは100マイクロメートル以下、より好ましくは75マイクロメートル以下、より好ましくは60マイクロメートル以下である。本発明の粉体組成物を特徴付ける別の有用な方法はdQを測定することでありQは100未満の数である。粉体粒子の特定の集団においては、全ての粉体粒子の全体積のQを表す粉体粒子はdQ未満の粒子直径を有するであろうし、一方、全ての粉体粒子の全体積の100-Qを表す粉体粒子はdQより大きい粒子直径を有するであろう。本発明の粉体組成物は好ましくは100マイクロメートル以下、より好ましくは50マイクロメートル以下のd90を有する。独立して、本発明の粉体組成物は、好ましくは、1マイクロメートル以上、より好ましくは3マイクロメートル以上のd10を有する。本発明の粉体組成物は、中間体固体組成物、もしくは中間体液体組成物、またはその組み合わせを形成するように変更されうる。中間体固体組成物は、場合によっては、本発明の粉体組成物を追加の成分と混合することを含む方法によって、本発明の粉体組成物から製造された固体組成物であり、ある中間体固体組成物は本発明の粉体組成物よりも大きなもしくは小さな粒子サイズを有する粒子状組成物である。別の例については、本発明の粉体組成物は液体、水性媒体もしくは何らかの他の液体と混合されて中間体液体組成物を形成することができ、このような中間体液体組成物は植物もしくは植物の部分と接触させる前にさらに希釈されることができるか、または希釈されないでもよい。本発明の粉体組成物は何らかの方法で植物もしくは植物の部分を処理するために使用されうる。例えば、粉体組成物は他の材料と混合されることができ、または直接使用されうる。本発明の粉体組成物を使用する好ましい方法は、水性スラリーを形成するためにそれを使用することである。粉体組成物が水性媒体と混合される場合に、水性スラリーが形成される。このようなスラリーを形成するために、水性媒体は本発明の粉体組成物と直接混合されることができ、または本明細書において上述した中間体組成物の1つと混合されうる。粉体組成物の粒子Iがスラリー中でそのままであることが意図される。粒子Iのほとんどまたは全てがその凝集体としてではなく個々の粒子としてスラリー中に分散されるであろうことも意図される。粒子Iは水性媒体中で懸濁されたままであるように機械的攪拌を必要とする場合があり、またはそれらは攪拌なしで懸濁したままであることができる。スラリー中の粉体組成物の量はスラリー中のシクロプロペン化合物の濃度によって特徴付けられうる。好ましいスラリーは、スラリー1リットルあたりシクロプロペン化合物2ミリグラム以上、より好ましくは5ミリグラム以上、より好ましくは10ミリグラム以上のシクロプロペン化合物濃度を有する。独立して、好ましいスラリーは、スラリー1リットルあたりシクロプロペン化合物1000ミリグラム以下、より好ましくは500ミリグラム以下、より好ましくは200ミリグラム以下のシクロプロペン化合物濃度を有する。スラリー中に使用される水性媒体中の水の量は水性媒体の重量を基準にして、80重量以上、または90重量以上、または95重量以上である。スラリーは、場合によっては、1種以上のアジュバント、例えば、1種以上の金属錯化剤、1種以上の界面活性剤、1種以上の油、1種以上のアルコールまたはこの混合物などを含むことができる。好ましい金属錯化剤は、使用される場合には、キレート化剤である。好ましい界面活性剤は、使用される場合には、アニオン性界面活性剤およびシリコーン界面活性剤である。好ましいアルコールは、使用される場合には、4以下の炭素原子を有するアルキルアルコールである。油は25°Cで液体であって、水ではなく、界面活性剤ではなく、かつアルコールではない化合物である。好ましい油は、使用される場合には、炭化水素油およびシリコーン油である。植物を処理する好ましい方法はスラリーを植物もしくは植物の部分と接触させることである。このような接触は任意の場所で、例えば、密閉空間例えば、容器、部屋または建物内で、または密閉空間の外側で行われることができる。好ましくは、このような接触は密閉空間の外側で行われる。本明細書において使用される場合、密閉空間の外側とは、何らかの建物もしくは囲われた場所の外側、そうでなければ、屋外大気と換気されている部屋もしくは建物内を意味する。より好ましいのは、このような接触を何らかの建物もしくは囲われた場所の外側で行うことである。より好ましいのは、このような接触を屋外フィールドまたは敷地で行うことである。本発明のスラリーは植物もしくは植物の部分と何らかの方法で接触させられうる。好ましい方法には、植物の部分をスラリーに浸漬すること、および噴霧、発泡、ブラシ塗り、またはその組み合わせによってスラリーを植物もしくは植物の部分に適用することが挙げられる。より好ましいのは、スラリーを植物もしくは植物の部分上に噴霧すること、および植物の部分をスラリーに浸漬することである。より好ましいのは、スラリーを植物もしくは植物の部分上に噴霧することである。植物もしくは植物の部分は本発明の実施において処理されうる。好ましいのは、植物全体の処理であり、より好ましいのは、植物が土壌に植えられているままで、有用な植物の部分の収穫前における、植物全体の処理である。有用な植物の部分を提供する植物は本発明の実施において処理されうる。好ましいのは、果実、野菜および穀物を提供する植物である。以下の実施例の目的のために、ここで開示される各操作は他に特定されない限りは25°Cで行われることが理解されるべきである。以下の実施例において、以下の略語が使用される:FC50=50°C~110°Cの融点を有する脂肪化合物AP1=アルファ-シクロデキストリンに封入された1-MCPを4.5重量の1-MCP濃度で含み、および約5重量の水を含む粉体。d50が2~5マイクロメートルになるまで粉砕された。WX1=Dritex商標S、水素化大豆油、ACHFoodNutritionCo.から。WX2=Polywax商標500ポリエチレンワックス、BakerHughesInc.から。DP1=Atlox商標4914、分散剤、非イオン性ポリマー、CrodaCo.から。DP2=Agrimer商標AL-22、分散剤、アルキル化ビニルピロリドンコポリマー、InternationalSpecialtyProductsCorp.から。PY1=Elvax商標4355エチレン/酢酸ビニル/酸のターポリマー、デュポンカンパニーから。SS1=Silwet商標L-77界面活性剤、トリシロキサンエトキシラートベース、MomentivePerformanceMaterials,Inc.から。SS2=Aerosil商標OT-B界面活性剤粉体、CytekIndustries,Inc.から。SLS=ラウリル硫酸ナトリウム。SOL1=SOL1の重量を基準にして0.05重量の、蒸留水中のSS1およびSLSのそれぞれの溶液。手順P1:コーティングされた粉体の製造粉体AP1は、所望の重量比で、最低限の必要とされる温度下で、溶融したFC50に混合された。望まれる場合には、分散剤および可塑剤のような他の添加剤はこの時点で添加されうる。この混合物はカウレスディスクディスパーサーを用いて攪拌され、混合物中の固体の分散を達成した。この混合物は次いで加圧空気を用いて霧化された。粒子は素早く固化し、サイクロンに集められた。空気圧、溶融ワックス温度および組成、並びに添加剤の組み合わせによって、粒子サイズは制御された。手順P2:1-MCPの放出の評価水および湿潤剤および1-MCPを含む組成物が250mlのボトルに入れられた。クリンパーcrimperを介したPTFE/シリコーン圧着シールで、またはネジ式のMininert商標バルブSupelcoCompanyでこのボトルを素早く密封した。両方のセットアップはシリンジによる内部ヘッドスぺースのサンプリングを可能にし、かつ繰り返しのサンプリングの後でのバルブの再密封も可能にする。このボトルは振とう機上に置かれて、振とう機は約120回転/分の速度で旋回させられた。あらかじめ決定された時間間隔でボトル内部のヘッドスペースがサンプリングされ、適切なカラムを用いて分析ガスクロマトグラフで分析された。1-MCPの濃度およびヘッドスペースの体積に基づいて、ヘッドスペースに放出された1-MCPの量が計算された。サンプル中に存在する全ての1-MCPから、放出された1-MCPのパーセンテージが計算された。実施例1:比較配合物CF11は比較の配合物であり、粉体AP1および他の成分を用いて製造されたがFC50は使用されなかった。比較配合物CF11における1-MCPの濃度はCF11の重量を基準にして1重量であった。1-MCPの濃度が50mg/溶液リットルである溶液を生じさせるために0.06グラムのCF11および10mlのSOL1が250mlのボトルに添加された。1-MCPの放出が手順P2を用いて測定された。配合物F12は以下のように製造された。コーティングされた粉体は手順P1においてAP110重量およびステアリン酸90重量を用いて製造された。0.2グラムのコーティングされた粉体が、10mlのSOL1を収容している250mlボトルに添加された。AP1の量は、溶液1リットルあたり約50mgの1-MCPを有する溶液を生じさせるように選択された。1-MCPの放出は手順P2を用いて測定された。結果は以下の通りであった:配合物F12は比較配合物CF11よりもゆっくりと1-MCPを放出した。実施例2:粒子サイズの影響配合物F21が以下のように製造された。コーティングされた粉体は手順P1においてAP110重量およびWX190重量を用い、30マイクロメートルのメジアン粒子直径を有するコーティングされた粉体を生じさせるように調節された条件を使用して製造された。コーティングされた粉体0.14グラムが、10mlのSOL1を収容している250mlボトルに添加された。AP1の量は、配合物1リットルあたり約50mgの1-MCPを有する配合物を生じさせるように選択された。配合物F22は、手順P1における条件が60マイクロメートルのメジアン粒子直径を有するコーティングされた粉体を生じさせるように選択されたことを除いて、F21と同じように製造された。配合物は手順P2によって試験された。結果は以下の通りであった:配合物F22は配合物F21よりもゆっくりと1-MCPを放出した。実施例3:市販のスプレータンク内のヘッドスペース市販の噴霧装置であるHardi商標ES-50のタンクを用いて試験が行われた。このタンクの容量は191リットル50ガロンであった。比較配合物CF31はCF11と同じであった。CF31はタンク内の191リットルの水道水に添加された。タンク内での1-MCPの濃度は25mg/リットルであった。配合物F32は以下のように製造された。コーティングされた粉体は手順P1を用い、AP110重量、WX189.5重量およびDP10.5DP1を用いて製造された。粉体ブレンドは以下のように製造された:コーティングされた粉体が、1.9重量粉体ブレンドの重量基準のSLS粉体および4.8重量粉体ブレンドの重量基準のSS2とブレンドされた。水道水の体積を基準にして0.025体積のSS1を含む191リットルの水道水がタンクに添加された。次いで、いくぶんかの水が取り出され、配合物F32とのスラリーを形成するために使用され、次いでスラリーはタンク内の残りの水に添加された。タンク内での1-MCPの濃度は25mg/リットルであった。それぞれの場合において、配合物CF31またはF32がタンクに添加された後で、このタンクは密閉され、ガス密閉シリンジを用いてタンクの蓋のヘッドスペースポートから1mlのガスサンプルが抜き出され、このガスサンプルはガスクロマトグラフィーを用いて分析され、ppm単位で報告された。このppmは空気100万体積部あたりの1-MCPの体積部である。結果は以下の通りであった:配合物F32は比較配合物CF31よりもかなりゆっくりと1-MCPを放出する。実施例4:様々なワックスコーティングされた粉体は手順P1を用いて製造された。0.6グラムのそれぞれのコーティングされた粉体が10mlのSOL1に添加され、250mlのボトル内に入れられ、手順P2を用いて分析された。コーティングされた粉体は以下の通りであった重量パーセント。結果は以下の通りであった:3つ全てが許容可能なゆっくりとした1-MCPの放出を有する。実施例5:さらなるワックス比較コーティングされた粉体は手順P1を用いて製造された。0.1グラムのそれぞれのコーティングされた粉体が10mlのSOL1に添加され、250mlのボトル内に入れられ、手順P2を用いて分析された。コーティングされた粉体は以下の通りであった重量パーセント。結果は以下の通りであった:3つ全てが許容可能なゆっくりとした1-MCPの放出を有する。実施例6:トマト上偏生長試験トマト上偏生長試験が以下のように行われた:市販の鉢植えミックスを満たした2.5四角植木鉢内でトマトルトガーズ39バラエティーハリスシードNo885ロット37729-A3を生長させた。各植木鉢に2粒の種を植えた。最初の本葉が出て3~5インチの高さになった植物をトマト上偏生長試験に使用した。このアッセイを行うために、一群の植木鉢が噴霧ブース内のテーブル上に置かれ、移動ノズルが液体噴霧用組成物を植物上に噴霧し、次いでこの植物は温室内で乾燥させられた。3日間の待機期間後に、処理された植物および未処理の植物がプラスチックボックス内に入れられ密封された。隔壁からこのボックスにエチレンを注入し、14ppmの濃度をもたらした。この植物は12~14時間暗所で雰囲気中のエチレンと共に密封で保持された。エチレン処理の終わりに、このボックスは開けられ、上偏生長を計測した。三番目の葉の葉柄角度が報告される。それぞれの種類の処理について5つの検体数の植物が試験され、平均が報告される。比較配合物CF61はアルファシクロデキストリンに封入された1-MCPを含んでおり、かつオイルを含んでいたがFC50を含んでいなかった。DF61は噴霧前に水と混合された。コーティングされた粉体は手順P1によって以下のように製造された:コーティングされた粉体F62はF32同じであり、実施例3において上述したようにSLSとSS1とブレンドすることを含む。コーティングされた粉体F63はF62と同じように製造され、SLSとSS1とブレンドすることを含んでいたが、ただし、F63におけるコーティングされた粉体が、コーティングされた粉体の重量を基準にして69.25重量のWX1、30重量のAP1、および0.75重量のDP2を含んでいたことを除く。F62およびF63のそれぞれは溶液中に入れられ;その溶液は溶液の体積を基準にして、水中0.038体積のSS1であった。CF61は水中に入れられた。噴霧処理は全て同じ機械噴霧条件下で行われた。それぞれの処理については、溶液中の粉体もしくは配合物の濃度は以下で示される噴霧割合1-MCPグラム/ヘクタールを与えるように調節された。対照植物の結果平均葉柄角度は以下の通りであった:未処理エチレンへの曝露なし、かつ噴霧処理なし:60度非噴霧エチレンへの曝露、しかし噴霧処理なし:127度試験植物の結果は以下の通りであった:注1:噴霧割合、1-MCPグラム/ヘクタール注2:度本発明の実施例は低減された葉柄角度を示し、このことはこれら実施例の配合物での処理がエチレンの効果をブロックすることを示し、この処理された植物をむしろエチレンに曝露されなかった植物に近い挙動をさせる。"